(57)【特許請求の範囲】
【請求項１】
プリント基板用ガラス繊維クロスを構成するガラス繊維ヤーンの表面処理に用いられる水系サイズ剤であって、
前記水系サイズ剤が、シランカップリング剤（Ａ）１００質量部と、皮膜形成剤（Ｂ）５０〜７００質量部と、帯電防止剤（Ｃ）１０〜５０質量部と、柔軟剤（Ｄ）１０〜５０質量部と、平均粒子径が１μｍ以下のポリマー微粒子（Ｅ）１〜１０質量部とを含有し、
前記皮膜形成剤（Ｂ）がポリエーテルポリオール、ポリエーテルポリオールの誘導体、ポリエステルポリオール、またはポリエステルポリオールの誘導体であり、
前記帯電防止剤（Ｃ）が脂肪族ポリアミド、脂肪族ポリアミドの誘導体、ポリオキシアルキレンアルキルエステル、ポリオキシアルキレンアルキルエステルの誘導体、第４級アンモニウム塩、または無機塩であり、
前記柔軟剤（Ｄ）が脂肪酸アミド、脂肪酸アミドの誘導体、脂肪酸エステル、脂肪酸エステルの誘導体、ポリアルキレングリコールまたはポリアルキレングリコールの誘導体であり、
前記ポリマー微粒子（Ｅ）がポリ乳酸、ポリアリレート、液晶ポリエステル、ポリカーボネート、ポリフェニレンスルフィド、ポリアミド、ダイマー酸ポリアミド、ポリテトラフルオロエチレン、ポリ塩化ビニル、共重合ポリエステル、ポリエチレンイミン、ポリアミド、ポリオキシメチレン、ポリエーテルエーテルケトン、ポリウレタン、ポリオレフィン系樹脂、ポリアクリレートまたはポリメタクリル酸メチルであり、
澱粉およびエポキシ樹脂を含有しない水系サイズ剤。
【請求項２】
前記ポリマー微粒子（Ｅ）がポリメタクリル酸メチルである、請求項１に記載の水系サイズ剤。
【請求項３】
皮膜形成剤（Ｂ）が、ポリオキシアルキレンビスフェノールＡエーテルを含む請求項１又は２記載の水系サイズ剤。
【請求項４】
ポリオキシアルキレンビスフェノールＡエーテルが、ポリオキシエチレンビスフェノールＡエーテルである請求項３記載の水系サイズ剤。
【請求項５】
ポリオキシアルキレンビスフェノールＡエーテルの水酸基価が２００ｍｇＫＯＨ／ｇ以下である請求項４記載の水系サイズ剤。
【請求項６】
請求項１〜５のいずれかに記載の水系サイズ剤で表面が処理されたガラス繊維であって、該ガラス繊維がプリント基板用ガラス繊維クロスに用いられる、ガラス繊維。
【請求項７】
請求項６記載のガラス繊維を用いたプリント基板用ガラス繊維クロス。
【請求項８】
請求項７記載のガラス繊維クロスを用いたプリント基板。
【発明の詳細な説明】
【技術分野】
【０００１】
本発明は、ガラス繊維の表面処理に使用される機械特性に優れた複合材料を得ることができる水系サイズ剤に関する。
【背景技術】
【０００２】
従来、電子機器または電子通信機器等に使用されるプリント基板の補強材料には、ガラス繊維クロスが用いられている。近年、電子機器の小型化、薄肉化の進行にともない、前記ガラス繊維クロスは薄くすることが求められている。ガラス繊維クロスを薄くするには、ガラス繊維の繊維径をさらに細くし、かつ束ねる本数を減らす必要がある。
【０００３】
しかしながら、従来よりも繊維径を細くし束ねる本数を減らしたガラス繊維を用いて、従来からおこなわれている、ガラス繊維に澱粉を含んだサイズ剤で被覆し、製織後、澱粉をヒートクリーニング処理する方法でガラス繊維クロスを製造すると、強度が低下するという問題があった。
【０００４】
ヒートクリーニング処理を必要としない水系サイズ剤として、特許文献１では、エポキシ樹脂と、エチレンオキサイドが付加されたビスフェノールＡエーテルと、シランカップリング剤とを含む水系サイズ剤が提案されている。しかしながら、特許文献１の水系サイズ剤を用いた場合、エポキシ樹脂を含むため静電気が発生したり、エポキシ樹脂がシランカップリング剤と反応するため糸質が変動したりして、製織性が低下するという問題があった。
【０００５】
そこで、本発明者らは、特許文献２において、ヒートクリーニング処理を必要とせず、エポキシ樹脂を含まない水系サイズ剤として、シランカップリング剤と、エチレンオキサイドが付加されたビスフェノールＡエーテルと、柔軟剤と、帯電防止剤とを含む水系サイズ剤を提案した。
【先行技術文献】
【特許文献】
【０００６】
【特許文献１】特開２００７−１６２１７１号公報
【特許文献２】特許第５５１２０３０号公報
【発明の概要】
【発明が解決しようとする課題】
【０００７】
本発明は、ガラス繊維クロスの開繊効率や複合材料とする際の前記クロスへのマトリクス樹脂の含浸性を向上させ、得られる複合材料の機械特性を向上させることができる水系サイズ剤を提供することを目的とする。
【課題を解決するための手段】
【０００８】
本発明者らは、上記課題を解決するために鋭意検討の結果、シランカップリング剤と、皮膜形成剤と、帯電防止剤と、柔軟剤を特定の割合で含有した水系サイズ剤に、さらに特定の平均粒子径のポリマー微粒子を用いることにより、ガラス繊維と含浸樹脂との接着力が向上し、加えて、ガラス繊維クロスの開繊効率が高くなり複合材料とする際の前記クロスへのマトリクス樹脂の含浸性が向上するため、得られる複合材料の機械特性が向上することを見出し、本発明に到達した。
すなわち、本発明の要旨は以下の通りである。
【０００９】
（１）シランカップリング剤（Ａ）１００質量部と、皮膜形成剤（Ｂ）５０〜７００質量部と、帯電防止剤（Ｃ）１０〜５０質量部と、柔軟剤（Ｄ）１０〜５０質量部と、平均粒子径が１μｍ以下のポリマー微粒子（Ｅ）１〜１００質量部とを含有し、
澱粉およびエポキシ樹脂を含有しない水系サイズ剤。
（２）皮膜形成剤（Ｂ）が、ポリオキシアルキレンビスフェノールＡエーテルである（１）記載の水系サイズ剤。
（３）ポリオキシアルキレンビスフェノールＡエーテルが、ポリオキシエチレンビスフェノールＡエーテルを含む（２）記載の水系サイズ剤。
（４）ポリオキシアルキレンビスフェノールＡエーテルの水酸基価が２００ｍｇＫＯＨ／ｇ以下である（３）記載の水系サイズ剤。
（５）（１）〜（４）のいずれかに記載の水系サイズ剤で表面が処理されたガラス繊維。
（６）（５）記載のガラス繊維を用いたガラス繊維クロス。
（７）（６）記載のガラス繊維クロスを用いた複合材料。
【発明の効果】
【００１０】
本発明によれば、ガラス繊維クロスの開繊効率や複合材料とする際の前記クロスへのマトリクス樹脂の含浸性を向上させ、得られる複合材料の機械特性を向上させることができる水系サイズ剤を提供することができる。本発明の水系サイズ剤で表面処理したガラス繊維から得られるガラス繊維クロスは、薄い場合であっても機械特性に優れるため、電気機器等に使用されるプリント基板として好適に使用することができる。
【発明を実施するための形態】
【００１１】
以下、本発明について詳細に説明する。
本発明は、シランカップリング剤（Ａ）と、皮膜形成剤（Ｂ）と、帯電防止剤（Ｃ）と、柔軟剤（Ｄ）と、ポリマー微粒子（Ｅ）とを含む水系サイズ剤に関する。より具体的には、本発明の水系サイズ剤は、（Ａ）〜（Ｅ）を水に分散させたものである。本発明の水系サイズ剤は、澱粉、およびエポキシ樹脂を含有しない。ここでいう、「含有しない」とは、実質的に含まないことを意味し、本発明の効果を損なわない範囲であれば、微量含んでもよい。
【００１２】
シランカップリング剤（Ａ）は、ガラス繊維または得られる複合材料の機械物性を改善する目的で用いられる。シランカップリング剤（Ａ）としては、一般式：Ｙ−Ｒ−Ｓｉ（ＣＨ３）３−ｎＸｎで示される加水分解性のシラン化合物が好ましい。官能基Ｙとしては、例えば、ビニル基、エポキシ基、メタクリル基、アミノ基、メルカプト基が挙げられ、これらの中でも、ビニル基、メタクリル基、アミノ基、メルカプト基が好ましい。Ｒとしては、直鎖状、分岐状のアルキレン基、フェニレン基、イミノ基等が挙げられ、またＲを介さずに、ＹがＳｉに直接結合してもよい。官能基Ｘとしては、例えば、メトキシ基またはエトキシ基等のアルコキシ基、クロロ基、アセトキシ基、オキシム基、イソプロペノキシ基、アミノ基が挙げられる。ｎは２または３の整数である。ｎが２または３の場合、複数のＸは、互いに同一であっても異なってもよい。より具体的には、このような加水分解性のシラン化合物としては、ビニルトリエトキシシラン、ビニルトリメトキシシラン、γ−（メタクリロイルオキシプロピル）トリメトキシシラン、β−（３，４−エポキシシクロヘキシル）エチルトリメトキシシラン、γ−グリシジルオキシプロピルトリメトキシシラン、γ−グリシジルオキシプロピルメチルジエトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（Ｎ−ビニルベンジルアミノエチル）−γ−アミノプロピルトリメトキシシランが挙げられる。中でも、ガラス繊維とマトリクス樹脂の界面接着性に優れることから、Ｎ−β−（Ｎ−ビニルベンジルアミノエチル）−γ−アミノプロピルトリメトキシシランが好ましい。
【００１３】
皮膜形成剤（Ｂ）は、ガラス繊維に潤滑性を付与し繊維を接触具材との摩擦から保護し、帯電の防止や毛羽の発生を抑制する目的で用いられる。皮膜形成剤（Ｂ）としては、例えば、ポリエーテルポリオールやポリエステルポリオール等のポリオール、またはその誘導体が挙げられる。このようなポリオールとしては、例えば、アジペートジオール、ポリオキシプロピレングリコール、ポリオキシプロピレングリセリルエーテル、ポリオキシプロピレントリメチルロールプロパンエーテル、ポリオキシプロピレンソルビトールエーテル、ポリオキシアルキレンビスフェノールＡエーテルが挙げられ、好ましくはエポキシ基を含まない。中でも、毛羽抑制および潤滑性付与の観点から、皮膜形成剤（Ｂ）としては、ポリオキシアルキレンビスフェノールＡエーテルであることが好ましく、ポリオキシエチレンビスフェノールＡエーテルまたはポリオキシプロピレンビスフェノールＡエーテルがより好ましく、特に潤滑性に優れることから、ポリオキシエチレンビスフェノールＡエーテルがさらに好ましい。
【００１４】
ポリオキシアルキレンビスフェノールＡエーテルの水酸基価は２００ｍｇＫＯＨ／ｇ以下であることが好ましく、１５０ｍｇＫＯＨ／ｇであることがより好ましい。ポリオキシアルキレンビスフェノールＡエーテルの水酸基価が２００ｍｇＫＯＨ／ｇ以下である場合、ガラス繊維とマトリクス樹脂間の界面剪断強度がより向上し、また、ガラス繊維クロスの開繊効率が高くなるため、複合材料とする際のマトリクス樹脂の含浸性がより向上する。その結果、前記複合材料は、機械特性がより向上する。一方、ポリオキシアルキレンビスフェノールＡエーテルの水酸基価が２００ｍｇＫＯＨ／ｇを超えると水に分散することが困難となり水系サイズ剤を作製することができない場合がある。
【００１５】
皮膜形成剤（Ｂ）の含有量は、シランカップリング剤（Ａ）１００質量部に対して、５０〜７００質量部であることが必要で、１５０〜４５０質量部であることが好ましい。皮膜形成剤（Ｂ）の含有量が５０質量部未満の場合、紡糸の際に糸切れが頻発しガラス繊維を得ることが困難となる場合があるので好ましくない。一方、皮膜形成剤（Ｂ）の含有量が７００質量部を超える場合、ガラス繊維とマトリクス樹脂の接着力が低下し界面剪断強度が低くなったり、得られる複合材料の機械特性が低下したりするので好ましくない。
【００１６】
帯電防止剤（Ｃ）は、ガラス繊維の帯電性を低下させる目的で用いられる。帯電防止剤（Ｃ）としては、例えば、脂肪族ポリアミド、ポリオキシアルキレンアルキルエステル、もしくはそれらの誘導体、第４級アンモニウム塩、または無機塩が用いられ、好ましくはエポキシ基を含まない。ポリオキシアルキレンアルキルエステルとしては、例えば、ポリオキシエチレンアルキルエステルが挙げられる。第４級アンモニウム塩としては、例えば、アルキルアンモニウム塩が挙げられる。無機塩としては、例えば、塩化リチウム等のリチウム塩や、塩化マグネシウム等のマグネシウム塩や、塩化アンモニウム、硫酸アンモニウム等のアンモニウム塩が挙げられる。
【００１７】
帯電防止剤（Ｃ）の含有量は、シランカップリング剤（Ａ）１００質量部に対して、１０〜５０質量部であることが必要で、２０〜４０質量部であることが好ましい。帯電防止剤（Ｃ）の含有量が１０質量部未満の場合、ガラス繊維の帯電を防止することが困難となり、製織することが困難となる場合があるので好ましくない。一方、帯電防止剤（Ｃ）の含有量が５０質量部を超える場合、ガラス繊維とマトリクス樹脂の接着力が低下し界面剪断強度が低くなったり、得られる複合材料の機械特性が低下したりするので好ましくない。
【００１８】
柔軟剤（Ｄ）は、繊維の柔軟性を向上する目的で用いられる。柔軟剤（Ｄ）としては、例えば、脂肪酸アミド、脂肪酸エステル、ポリアルキレングリコール、またはそれらの誘導体が挙げられ、中でも、脂肪酸アミド、ポリアルキレングリコール類が好ましく、エポキシ基を含まないものがより好ましい。脂肪酸アミドとしては、例えば、ポリオキシエチレンステアリン酸アミド等のポリオキシアルキレン脂肪酸アミドが挙げられる。また、脂肪酸アミドとしては、例えば、ポリエチレンアミンと、脂肪酸とで構成されるものが挙げられる。ポリエチレンアミンとしては、例えば、ジエチレントリアミン、トリエチレンテトラミン、テトラエチレンぺンタミンが挙げられる。脂肪酸としては、例えば、ラウリン酸、ミリスチン酸、パルミチン酸、ステアリン酸が挙げられる。脂肪酸エステルとしては、ポリオキシエチレンステアリン酸エステル等のポリオキシアルキレン脂肪酸エステル、ラウリン酸デシル、パルミチン酸イソプロピル、パルミチン酸セチル、ステアリン酸イソプロピル、アジピン酸エチレングリコール、トリオクタン酸トリメチルロールプロパンが挙げられる。ポリアルキレングリコールとしては、例えば、ポリエチレングリコール、ポリプロピレングリコールが挙げられる。
【００１９】
柔軟剤（Ｄ）の含有量は、シランカップリング剤（Ａ）１００質量部に対して、１０〜５０質量部であることが必要で、２０〜４０質量部であることが好ましい。柔軟剤（Ｄ）の含有量が１０質量部未満の場合、紡糸の際に糸切れが頻発しガラス繊維を得ることが困難となる場合があるので好ましくない。一方、柔軟剤（Ｄ）の含有量が５０質量部を超える場合、ガラス繊維とマトリクス樹脂の接着力が低下し界面剪断強度が低くなったり、得られる複合材料の機械特性が低下したりするので好ましくない。
【００２０】
ポリマー微粒子（Ｅ）は、ガラス繊維クロスの開繊効率を高め、複合材料とする際の前記クロスへのマトリクス樹脂の含浸性を向上させ、得られる複合材料の機械特性を向上させる目的で使用される。ポリマーの微粒子は、ガラス繊維より硬度が低いためガラス繊維を傷つけることがなく、凝集しにくい。そのため、外力を受けた際に容易に粒子が動くことができ、開繊性を高めることができる。ポリマー微粒子（Ｅ）の平均粒子径は、前記含浸性の観点から、１．０μｍ以下であることが必要である。ポリマー微粒子の平均粒子径が１．０μｍを超える場合、前記含浸性が低くなり、得られる複合材料の機械物性が低下するので好ましくない。
【００２１】
ポリマー微粒子（Ｅ）のポリマーとしては、水に溶解しないものであれば特に限定されないが、例えば、ポリ乳酸、ポリアリレート、液晶ポリエステル、ポリカーボネート、ポリフェニレンスルフィド、ポリアミド、ダイマー酸ポリアミド、ポリテトラフルオロエチレン、ポリ塩化ビニル、共重合ポリエステル、ポリエチレンイミン、ポリアミド、ポリオキシメチレン、イミン、ポリエーテルエーテルケトン、ポリウレタン、ポリビニル系樹脂、ポリオレフィン系樹脂、ポリアクリレート、ポリメタクリル酸メチルが挙げられる。中でも、汎用性が高いことから、ポリアリレート、ポリウレタン、ポレオレフィン系樹脂、ポリアクリレート、ポリメタクリル酸メチルが好ましい。
【００２２】
ポリマー微粒子（Ｅ）の含有量は、シランカップリング剤（Ａ）１００質量部に対して、１〜１００質量部であることが必要で、１〜１０質量部であることが好ましい。ポリマー微粒子（Ｅ）の含有量が１質量部未満の場合、１０質量部を超える場合いずれであっても、複合材料とする際のガラス繊維クロスへのマトリクス樹脂の含浸性が向上せず、得られる複合材料の機械特性が向上しないので好ましくない。
【００２３】
本発明の水系サイズ剤は、紡糸時の繊維の集束性の向上、製織時の毛羽の発生抑制を目的として、さらに水に溶解することができるエポキシ樹脂以外の水系樹脂を含んでもよい。水系樹脂としては、例えば、ポリビニルアルコール誘導体、ポリビニルピロリドン、スチレン−無水マレイン酸共重合体、エチレン−無水マレイン酸共重合体、ポリアクリルアミドおよびその誘導体、ポリエチレングリコール、スチレン−ブタジエン共重合体、ポリ酢酸ビニル、ポリウレタン、ポリアクリル酸エステル、塩化ビニル−酢酸ビニル共重合体、エチレン酢酸ビニル共重合体、エチレン−ブタジエン−アクリル系共重合体、ポリ塩化ビニリデン、変性ポリオレフィン、ダイマー酸ポリアミドが挙げられる。水系樹脂は、単独で使用してもよいし、併用してもよい。
【００２４】
本発明の水系サイズ剤は、さらに酢酸等のｐＨ調整剤を含んでもよい。
【００２５】
本発明の水系サイズ剤は、さらに硬化触媒を含んでもよい。硬化触媒としては、例えば、トリス（ジメチルアミノメチル）フェノールのトリスエチルヘキシル酸塩が挙げられる。また、本発明の水系サイズ剤は、さらに硬化剤を含んでもよい。硬化剤としては、例えば、脂肪族ポリアミン、脂環式ポリアミン、アミン−エポキシ付加生成物、ポリアミドポリアミン、芳香族ポリアミン、グリシジルエーテル類、グリシジルエステル類が挙げられる。
【００２６】
本発明の水系サイズ剤は、さらに、増粘剤、レベリング剤、酸化防止剤、難燃剤、難燃助剤、熱安定剤、繊維状補強材、機能性フィラーを含んでもよい。機能性フィラーとしては、例えば、熱伝導性フィラー、電磁波遮蔽粒フィラー、断熱フィラー、高誘電フィラーが挙げられる。
【００２７】
本発明の水系サイズ剤は、澱粉を含まない。そのため、本発明においては、ヒートクリーニング処理をした場合に生じる機械特性の低下は生じない。
【００２８】
本発明の水系サイズ剤は、エポキシ樹脂を含まない。そのため、エポキシ樹脂を含む水系サイズ剤を用いた場合に生じる糸質の変動や静電気量の増大が抑制され安定した製織が可能となる。ここで、エポキシ樹脂とは、例えば、ビスフェノール型エポキシ樹脂、アミン型エポキシ樹脂、フェノールノボラック型エポキシ樹脂、クレゾールノボラック型エポキシ樹脂、レゾルシノール型エポキシ樹脂、フェノールアラルキル型エポキシ樹脂、ナフトールアラルキル型エポキシ樹脂、ジシクロペンタジエン型エポキシ樹脂、ビフェニル骨格型エポキシ樹脂、イソシアネート変性エポキシ樹脂、テトラフェニルエタン型エポキシ樹脂、トリフェニルメタン型エポキシ樹脂、フルオレン型エポキシ樹脂が挙げられる。
【００２９】
本発明の水系サイズ剤中における、上記の（Ａ）〜（Ｅ）を合計した固形分濃度は、２〜１０質量％であることが好ましい。固形分濃度が２質量％未満の場合、ガラス繊維に均一に被覆することが困難となり、毛羽が立ち易くなり、機械物性が低下する場合がある。一方、固形分濃度が１０質量％を超えると、ガラス繊維への固形分の付着量が増すことで、繊維表面のべたつき、過剰なシランの付着により製織性が低下する場合がある。
【００３０】
本発明の水系サイズ剤は、上記の（Ａ）〜（Ｅ）を水中に分散させることによって製造することができる。より具体的には、最初にシランカップリング剤（Ａ）を水に混合し、２５℃以下の温度で撹拌し、加水分解反応を進める。この加水分解反応がある程度進んだ段階で、皮膜形成剤（Ｂ）、帯電防止剤（Ｃ）、柔軟剤（Ｄ）、ポリマー微粒子（Ｅ）をさらに加え、撹拌する。上記の（Ｂ）〜（Ｅ）を、それぞれ、上記の（Ａ）を含む水に加えて混合してもよく、上記の（Ｂ）〜（Ｅ）を混合したものを、上記の（Ａ）を含む水に加えて混合してもよい。
【００３１】
上記の（Ａ）〜（Ｅ）の混合物に硬化剤を加える場合、攪拌翼、ビーズミル、３本ロールミル、ジェットミルを用いて、上記の（Ａ）〜（Ｅ）の混合物および硬化剤を混合すればよい。上記の（Ａ）〜（Ｅ）の混合物と硬化剤は、無機物等の固形物を混合しない場合に限り、ディスパーまたは振動攪拌を用いて混合してもよい。
【００３２】
ディスパーの場合、回転数は５００〜３０００ｒｐｍが好ましい。振動攪拌の場合、振動数は３０〜５０Ｈｚが好ましい。回転数および振動数が上記範囲内である場合、攪拌熱による発熱を抑制しながら水系サイズ剤を得ることができる。また、上記の（Ａ）〜（Ｅ）の混合物と硬化剤に固形物を混合するためにビーズミルを用いる場合、攪拌熱による発熱を抑制するため、チラーを用いてもよい。
【００３３】
本発明の水系サイズ剤は、ガラス繊維を表面処理するために用いる。製織性の観点から、ガラス繊維に付着する水系サイズ剤（固形分）の量は、ガラス繊維および前記ガラス繊維に付着した水系サイズ剤（固形分）の合計１００質量部に対して、０．１０〜４．００質量部であることが好ましく、０．１５〜１．００質量部であることがより好ましく、０．１５〜０．２０質量部であることがさらに好ましい。
【００３４】
本発明の表面処理されたガラス繊維は、例えば、上記の水系サイズ剤を、ローラーサイジング法、ローラー浸漬法、スプレー法等の公知の方法により、ガラス繊維に塗布することにより得ることができる。
【００３５】
表面処理されたガラス繊維は、シャトル織機、エアージェット織機、レピア織機を用いた公知の方法により、ガラス繊維クロスを製織することができる。
【００３６】
得られたガラス繊維クロスは、水開繊処理することにより、水系サイズ剤を容易に除去することができる。水開繊処理は、通常、０．１〜５．０ＭＰａの水圧を加えておこなわれる。
【００３７】
さらに、得られたガラス繊維クロスにマトリクス樹脂を含浸させることにより、複合材料を得ることができる。マトリクス樹脂を含浸させる方法としては、マトリクス樹脂の溶液に、水開繊処理やシランカップリング処理がなされたガラス繊維クロスを浸漬する方法が挙げられる。エポキシ樹脂をマトリクス樹脂として含浸させた場合、例えば、１５０〜２００℃で１〜１０分かけて半硬化状態のプリプレグに加工し、プリプレグを２０〜４０枚積層し、プレス圧１０〜４０ｋｇ／ｃｍ２、加熱温度１５０〜２００℃、真空下で１．５〜２時間加熱し、硬化した複合材料とすることができる。
【００３８】
本発明のガラス繊維、ガラス繊維クロスおよび複合材料は、プリント基板；スマートフォン、タブレット、パワーデバイス、パソコン、家庭用ゲーム機等のコンピュータ類の部品；ＤＶＤプレーヤー、ＤＶＤレコーダーの部品、ＨＤＤレコーダーの部品、家庭用テレビ、プラズマディスプレイ、液晶テレビ等のディスプレイ電源ユニット等の部品；携帯電話、各種ＡＶ機器、ＯＡ機器等の部品；カーステレオ、カーナビゲーションシステム、インバーター、照明、自動車電装部材、自動車エンジン部材、自動車ブレーキ部材、自動車内装部材、宇宙航空材料、スポーツ用途、アウトドア用途、一般産業資材に好適に用いることができる。
【実施例】
【００３９】
以下、本発明の実施例を具体的に説明するが、本発明はこれらの実施例に限定されない。
【００４０】
水系サイズ剤の特性の測定、評価する方法は下記のとおりである。
【００４１】
（１）皮膜形成剤の水酸基価
皮膜形成剤１０ｇを、無水酢酸およびピリジン（無水酢酸／ピリジン（体積比）＝１／５）の混合液５ｍＬに溶解させた後、１００℃で１時間、無水酢酸と皮膜形成剤中の水酸基とを反応させた。その後、さらに蒸留水を添加し、１００℃で１０分間撹拌して、過剰の無水酢酸を分解し、試料液を得た。０．５モル／Ｌの水酸化カリウム水溶液を用いて試料液の滴定をおこない、滴定量Ｗ３（ｍＬ）を求めた。同様に、皮膜形成剤を用いない場合（上記の混合液のみ）についても滴定をおこない、滴定量Ｗ４（ｍＬ）を求めた。
下記式より、水酸基価を算出した。
水酸基価（ｍｇＫＯＨ／ｇ）＝（Ｗ４−Ｗ３）×ｆ×２８．０５／１０
（ｆ：０．５モル／Ｌ水酸化カリウム水溶液の力価）
【００４２】
（２）平均粒子径
日機装社製マイクロトラック粒度分布計ＵＰＡ１５０（ＭＯＤＥＬ Ｎｏ．９３４０）を用いて測定した。
【００４３】
（３）水系サイズ剤のガラス繊維への付着量
ガラス繊維への水系サイズ剤の付着量の測定は、ＪＩＳ  Ｒ  ３４２０に従い、強熱減量として以下のように測定した。
水系サイズ剤の付着したガラス繊維を１１０℃で１時間熱風乾燥し、ガラス繊維から水分（水系サイズ剤由来の水分）を除去した。水を除去した後のガラス繊維の重量Ｗ１を測定した後、そのガラス繊維を電気炉用いて６２５℃の環境下で３０分間静置し、ガラス繊維からさらに水系サイズ剤（固形分）を除去した。水系サイズ剤（固形分）を除去した後のガラス繊維の重量Ｗ２を測定した。
水系サイズ剤のガラス繊維への付着量は、以下の式から求めた。
ガラス繊維への付着量＝［（水分除去後のガラス繊維重量Ｗ１）−（水系サイズ剤（固形分）除去後のガラス繊維重量Ｗ２）］／（水分除去後のガラス繊維重量Ｗ１）×１００
【００４４】
（４）ガラス繊維とエポキシ樹脂との界面剪断強度
未処理のガラス繊維フィラメントから一本のガラス繊維を引き出し、その一本のガラス繊維に４〜８％で調整したサイズ剤で処理をおこない２０〜２５℃の環境下で２４時間乾燥した。乾燥後、ガラス繊維に液状のエポキシ樹脂（ＡＤＥＫＡ社製エポキシ樹脂  ＥＰ４５００）を接触させ、繊維上に樹脂の玉を１０個以上作製した。作製後、４０℃で１時間エージングし、さらに１００℃で１時間のエージングをおこない、繊維上にある樹脂玉を硬化させた。
得られた樹脂玉を有する繊維から、界面剪断測定装置（東栄産業社製）を用いて、引張速度０．１２ｍｍ／分で、樹脂玉を引き抜き、その際の引抜強力（＝Ｆ）を測定した。界面剪断強度は、以下の式から求めた。
界面剪断強度＝Ｆ／（πＤＬ）
式中、Ｄはガラス繊維の直径、Ｌは繊維軸方向の樹脂玉の長さを示す。
【００４５】
（５）ガラス繊維クロスの通気量
得られたガラス繊維クロスについて、東洋精機製のフラジールパーミヤメーターを用いて、ＪＩＳ  Ｒ  ３４２０に準拠して、測定した。
通気量が６０ｃｍ３／（ｃｍ２・ｓ）未満のものは開繊性が良好とし、６０ｃｍ３／（ｃｍ２・ｓ）以上のものは開繊性が不良と評価した。
【００４６】
（６）複層複合材料の機械物性
得られた硬化した複層複合材料について、ＪＩＳ  Ｋ  ６９１１の３点曲げ試験に準拠し、曲げ強度および曲げ弾性率を求めた。なお、測定速度は５ｍｍ／分、支点間距離は１６ｍｍでおこなった。
【００４７】
水系サイズ剤を構成する材料を、以下に示す。
（１）シランカップリング剤（Ａ）
（Ａ１）Ｎ−β−（Ｎ−ビニルベンジルアミノエチル）−γ−アミノプロピルトリメトキシシラン塩酸塩と、９０％酢酸と、水とからなる混合溶液（東レ・ダウコーニング社製、Ｚ６０３２）
【００４８】
（２）皮膜形成剤（Ｂ）
（Ｂ１）ポリオキシエチレンビスフェノールＡエーテル（吉村油化学社製、ＧＦ６９０、水酸基価１２３ｍｇＫＯＨ／ｇ）
（Ｂ２）ポリオキシエチレンビスフェノールＡエーテル（三洋化成社製、ニューポール  ＢＰＥ−６０、水酸基価２２８ｍｇＫＯＨ／ｇ）
（Ｂ３）ポリオキシプロピレンビスフェノールＡエーテル（三洋化成社製、ニューポール  ＢＰ−５Ｐ、水酸基価２１１ｍｇＫＯＨ／ｇ）
（Ｂ４）ビスフェノールＡ型エポキシ樹脂（シキボウ社製、エポリカ）
（Ｂ５）澱粉（日澱化学社製、パイオスターチ）
【００４９】
（３）帯電防止剤（Ｃ）
（Ｃ１）ポリオキシエチレンアルキルエステル（一方社油脂工業社製、ノイラン）
【００５０】
（４）柔軟剤（Ｄ）
（Ｄ１）カチオン性脂肪酸アミド（一方社油脂工業社製、ＫＳＫ）
【００５１】
（５）皮膜形成剤（Ｅ）
（Ｅ１）ポリメタクリル酸メチル架橋物水分散体（日本触媒社製、ＭＸ−０５０Ｗ、平均粒子径０．０５μｍ）
（Ｅ２）ポリメタクリル酸メチル架橋物水分散体（日本触媒社製、ＭＸ−０２０Ｗ、平均粒子径０．０１μｍ）
（Ｅ３）ポリメタクリル酸メチル架橋物水分散体（日本触媒社製、ＭＸ−２００Ｗ、平均粒子径０．３０μｍ）
（Ｅ４）ポリメタクリル酸メチル架橋物水分散体（日本触媒社製、ＭＡ−１００２、平均粒子径２．０μｍ）
（Ｅ５）ポリメタクリル酸メチル架橋物水分散体（日本触媒社製、ＭＡ−１００６、平均粒子径５．０μｍ）
（Ｅ６）ポリメタクリル酸メチル架橋物水分散体（日本触媒社製、ＭＡ−１０１０、平均粒子径８．０μｍ）
（Ｅ７）ポリオレフィン系樹脂水分散体（三井化学社製、ケパミールＷ９００、平均粒子径２．５μｍ）
（Ｅ８）ポリオレフィン系樹脂水分散体（三井化学社製、ケパミールＷ５００、平均粒子径６．０μｍ）
（Ｅ９）ポリオレフィン系樹脂水分散体（三井化学社製、ケパミールＷ４１０、平均粒子径９．５μｍ）
（Ｅ１０）ポリアクリレート水分散体（ダイセルサイテック社製、ＵＣＥＣＯＡＴ７６５５  平均粒子径０．１μｍ）
（Ｅ１１）ポリウレタン水分散体（ＡＤＥＫＡ社製、アデカボンタイターＨＵＸ８９５、平均粒子径  １．０μｍ）
（Ｅ１２）ポリアリレート（ユニチカ社製、ＵポリマーＵ−１００、平均粒子径  ２．０μｍ）
【００５２】
実施例１〜１５および比較例１〜２０
上記のシランカップリング剤（Ａ）、皮膜形成剤（Ｂ）、帯電防止剤（Ｃ）、および柔軟剤（Ｄ）、ポリマー微粒子（Ｅ）と、水とを混合して、水系サイズ剤を作製した。
上記の水系サイズ剤の作製において、シランカップリング剤（Ａ）、皮膜形成剤（Ｂ）、帯電防止剤（Ｃ）、柔軟剤（Ｄ）、ポリマー微粒子（Ｅ）の種類、および各固形分の混合比率（質量部）を、表１、２に示すように変更した。
【００５３】
【表１】
0006573759.tif 000002
【００５４】
【表２】
0006573759.tif 000003
【００５５】
水系サイズ剤は、固形分濃度（上記（Ａ）〜（Ｅ）の固形分を合計した量の濃度）が４〜８質量％の範囲内に収まるように、添加する水の量を調整した。
【００５６】
上記で得られた水系サイズ剤をノズルから紡出した複数のガラス繊維（繊維総本数：４０本）に付着させ、前記ガラス繊維を１本の束（ストランド）に集束させた。次いで、このストランドを、撚りをかけずにケークに巻き取った。得られたケークから解舒したガラス繊維ロービングを、撚り（撚り数：０．５Ｚ）をかけながら、ボビンに巻き付け、水系サイズ剤で表面が処理されたガラス繊維ヤーンを得た（平均繊維径：４．１μｍ、番手：１．３ｔｅｘ）。なお、ガラス繊維への水系サイズ剤（固形分）の付着量は、水系サイズ剤の固形分濃度により変動する。水系サイズ剤中の固形分濃度が４〜８質量％である場合、水系サイズ剤（固形分）の付着量は、ガラス繊維および前記ガラス繊維に付着した水系サイズ剤（固形分）の合計１００質量部に対して０．１０〜４．００質量部となる。
上記で得られた水系サイズ剤で表面が処理されたガラス繊維を、経糸、緯糸いずれにも用いて、津田駒工業社製のエアージェット織機で製織し、ガラス繊維クロスを得た。
得られたガラス繊維クロスを、水圧０．１〜５．０ＭＰａで開繊し、乾燥し、エポキシ樹脂のワニスに浸漬し、ワニスから取り上げた後、１５０℃で５分間加熱処理をおこない半硬化状態のプリプレグに加工した。プリプレグを３０枚積層し、プレス圧１０〜４０ｋｇ／ｃｍ２、加熱温度１７０℃、真空下で１．５〜２時間加熱し、硬化した複層複合材料（８０ｍｍ×２５ｍｍの平板）を作製した。なお、エポキシ樹脂のワニスとしてはＮＢＭＡ規格のＦＲ−４組成のエポキシ樹脂１００重量部に対してメチルエチルケトン１４質量部で希釈したワニスを用いた。
上記で得られた、水系サイズ剤の構成およびガラス繊維、ガラス繊維クロス、複層複合材料について、上記の各種評価をおこなった。評価結果を表１、２に示す。
【００５７】
実施例１〜１５は、特定の平均粒子径のポリマー微粒子を含む水系サイズ剤を用いたため、ガラス繊維とエポキシ樹脂間の接着力が高く、界面剪断強度が高かった。また、実施例１〜１５で得られたガラス繊維クロスは、いずれも、ポリマー微粒子を含まない水系サイズ剤を用いた比較例１６で得られたガラス繊維クロスと対比して、開繊効率が高く、エポキシ樹脂の含浸性が高かった。その結果、得られた複層複合材料の曲げ強度や曲げ弾性率が高かった。
実施例１は、水酸基価が２００ｍｇＫＯＨ／ｇ以下の皮膜成形剤を含む水系サイズ剤を用いたため、水酸基価が２００ｍｇＫＯＨ／ｇを超える皮膜成形剤を含む水系サイズ剤を用いた実施例１０、１１よりも、ガラス繊維とエポキシ樹脂間の界面剪断強度がやや高かった。また、実施例１で得られたガラス繊維クロスは、実施例１０、１１で得られたガラス繊維クロスよりも、開繊効率が高く、含浸性がやや高かった。その結果、実施例１で得られた複層複合材料は、曲げ強度や曲げ弾性率がやや高かった。
【００５８】
比較例１は、水系サイズ剤中の皮膜形成剤の含有量が少なかったため、紡糸の際に糸切れが頻発しガラス繊維を得ることができなかった。
比較例２は、水系サイズ剤中の皮膜形成剤の含有量が多かったため、ガラス繊維とエポキシ樹脂間の接着力が低下し、界面剪断強度が低かった。その結果、得られた複層複合材料は、曲げ強度や曲げ弾性率が低かった。
比較例３は、水系サイズ剤中の帯電防止剤の含有量が少なかったため、製織時に静電気が大量に発生しガラス繊維クロスを得ることができなかった。
比較例４は、水系サイズ剤中の帯電防止剤の含有量が多かったため、ガラス繊維とエポキシ樹脂間の接着力が低下し、界面剪断強度が低かった。その結果、得られた複層複合材料は、曲げ強度や曲げ弾性率が低かった。
比較例５は、水系サイズ剤中の柔軟剤の含有量が少なかったため、紡糸の際に糸切れが頻発しガラス繊維を得ることができなかった。
比較例６は、水系サイズ剤中の柔軟剤の含有量が多かったため、ガラス繊維とエポキシ樹脂間の接着力が低下し、界面剪断強度が低かった。その結果、得られた複層複合材料は、曲げ強度や曲げ弾性率が低かった。
比較例７は、水系サイズ剤中のポリマー微粒子の含有量が少なかったため、繊維間の隙間が少なく、開繊効率が向上せず、エポキシ樹脂の含浸性が低かった。その結果、ガラス繊維から得られた複層複合材料は、曲げ強度や曲げ弾性率が低かった。
比較例８は、水系サイズ剤中のポリマー微粒子の含有量が多かったため、製織時に大量の静電気が発生しガラス繊維クロスを得ることができなかった。
比較例９〜１５は、水系サイズ剤中のポリマー微粒子の平均粒子径が１．０μｍ以上であったため、ガラス繊維とエポキシ樹脂間の接着力が低下し、界面剪断強度が低かった。その結果、得られた複層複合材料は、曲げ強度や曲げ弾性率が低かった。
比較例１６は、水系サイズ剤中にポリマー微粒子を含んでいなかったので、繊維間の隙間が少なく、開繊効率が向上せず、エポキシ樹脂の含浸性が低かった。その結果、得られた複層複合材料は、曲げ強度や曲げ弾性率が低かった。
比較例１７、１８は、水系サイズ剤中にエポキシ樹脂を含んでいたため、製織時に静電気が大量に発生しガラス繊維クロスを得ることができなかった。
比較例１９、２０は、水系サイズ剤中に澱粉を含んでいたため、界面剪断強度が低かった。また、得られた複層複合材料は、曲げ強度や曲げ弾性率が低かった。